(57)【要約】  本発明は、少なくとも一軸に配向された多層プラスチックフィルムに関し、この多層プラスチックフィルムは、剥離効果を有するとともに全体の厚さが１８μｍ以下、好ましくは１２μｍ以下であり、少なくとも１つの表面には少なくとも部分的なエンボス加工がなされている。【特許請求の範囲】
【請求項１】
剥離効果を有する多層ポリマーフィルムであって、この多層ポリマーフィルムは、少なくとも一軸に配向されており、且つポリオレフィンを５０ｗｔ％以上の範囲で含み、全体の厚さが１８μｍ以下、好ましくは１２μｍ以下であり、エンボス加工が少なくとも部分的になされた少なくとも一つの表面を有するポリマーフィルム。
【請求項２】
機械方向における配向比が、少なくとも１：２、好ましくは少なくとも１：５であることを特徴とする請求項１に記載のポリマーフィルム。
【請求項３】
前記ポリマーフィルムの剥離効果が、前記少なくとも１つの表面になされた少なくとも部分的なエンボス加工に基づくものであって、この少なくとも部分的なエンボス加工において、エンボス加工による隆起分が、ＤＩＮ  ５３３７０  ２００６に準拠して測定して、５μｍ以上であることを特徴とする請求項１または２に記載のポリマーフィルム。
【請求項４】
前記ポリマーフィルムが、剥離コーティング、好ましくは硬化ポリシロキサンで構成される剥離コーティングを、少なくとも１つの表面上に備えることを特徴とする請求項１から３のいずれか１項に記載のポリマーフィルム。
【請求項５】
前記ポリマーフィルムの収縮率が、非エンボスであることを除いて対応する配向ポリマーフィルムの収縮率と比較して、少なくとも５０％低いことを特徴とする請求項１から４のいずれか１項に記載のポリマーフィルム。
【請求項６】
剥離効果を発生させる前記エンボス加工および／または剥離コーティングが、実質的に表面の全体領域をカバーし、好ましくは少なくとも機械方向に走行するストリップを除いてもよく、又は前記表面の部分的な領域をカバーし、好ましくはウェブ形態の前記ポリマーフィルムの繰り返し精度の高い横断ストリップとしてカバーすることを特徴とする請求項１から５のいずれか１項に記載のポリマーフィルム。
【請求項７】
前記ポリマーフィルムは、ポリオレフィン、好ましくはＣ２−Ｃ８のオレフィンポリマー、より好ましくはＣ２−Ｃ３のオレフィンポリマー、それらの混合物、またはそれらのコポリマーを少なくとも７０ｗｔ％の範囲で含むことを特徴とする請求項１から６のいずれか１項に記載のポリマーフィルム。
【請求項８】
前記ポリエチレンが、ＬＤＰＥ、ＭＤＰＥ、ＬＬＤＰＥ、またはこれらＰＥのうちの少なくとも２種の混合物であることを特徴とする請求項１から７のいずれか１項に記載のポリマーフィルム。
【請求項９】
前記ポリマーフィルムの少なくとも１つの層が、少なくとも１種のＰＥと１種のＰＰとの混合物、好ましくはＬＬＤＰＥおよび／またはＭＤＰＥおよび／またはＰＰの混合物をベースとすることを特徴とする請求項１から８のいずれか１項に記載のポリマーフィルム。
【請求項１０】
前記フィルムが、バリア層を有し、好ましくはガスに対する、より好ましくはＯ２、Ｈ２Ｏ蒸気および／もしくはガス状の匂い（gaseous flavor）に対する、低分子量の有機化合物の移動および／もしくは味もしくは臭いの減少に対する、ならびに／または水分および／もしくは脂肪および／もしくは油に対する少なくとも１つのバリア層を有することを特徴とする請求項１から９のいずれか１項に記載のポリマーフィルム。
【請求項１１】
前記バリア層が、エチレン／ビニルアルコールコポリマー、ポリビニルアルコール、ポリアミド、ポリエステルおよび／またはポリエーテル−ポリアミドブロックコポリマーで構成されていることを特徴とする請求項１から１０のいずれか１項に記載のポリマーフィルム。
【請求項１２】
剥離フィルムまたは保護フィルムとしての、請求項１から１１のいずれか１項に記載のポリマーフィルムの使用。
【請求項１３】
好ましくは任意の種類の自己接着性物品のための、好ましくは自己接着性のラベル、衛生用品、好ましくは個々に包装される自己接着性のパンティライナー、生理用ナプキンまたは失禁用品のための、取り外し可能な包装フィルムおよび／または保護フィルムとしての請求項１から１１のいずれか１項に記載のポリマーフィルムの使用。
【請求項１４】
好ましくはロール形態の、任意の種類の接着テープのための、支持体層としての請求項１から１１のいずれか１項に記載のポリマーフィルムの使用。
【請求項１５】
個々に包装される衛生用品または失禁用品のための、低雑音の、任意で取り外し可能な、包装材料としての請求項１から１１のいずれか１項に記載のポリマーフィルムの使用。
【請求項１６】
請求項１から１１のいずれか１項に記載のポリマーフィルムで構成されている、好ましくは個々に包装される接着物品のための、好ましくは単回使用用の自己接着性物品のための、可撓性包装材料。
【請求項１７】
請求項１から１１のいずれか１項に記載のポリマーフィルムで構成されている、個々に包装される自己接着性の衛生用品または失禁用品のための可撓性包装材料。
【発明の詳細な説明】
【技術分野】
【０００１】
本発明は、少なくとも一軸に配向されているとともに、全体の厚さが１８μｍ以下、好ましくは１２μｍ以下であり、少なくとも１つの表面上に少なくとも部分的なエンボス加工がなされた剥離効果（release effect）を有する多層ポリマーフィルムに関するとともに、好ましくは個包装される衛生用品または失禁用品のための包装材料としての本発明に係るポリマーフィルムの使用に関する。
【背景技術】
【０００２】
剥離効果を有するポリマーフィルムは、例えば建築部門、家具産業または包装産業などの技術分野において、例えば接着剤製品のための保護フィルムおよび／または剥離フィルムとして等の多様な用途に使用されている。また、剥離性を有するポリマーフィルムは、特に衛生部門において、粘着性物品、好ましくは自己接着性物品の包装のために、好ましくは単回使用のために使用されている。このようなパンティライナーまたは生理用ナプキン等の衛生用品だけでなく、失禁用品でも個々にパッケージされるという傾向が増加しているため、こうした包装材料の需要がますます高まりつつある。包装材料としての使用だけでなく、保護フィルムおよび剥離フィルムとしての使用が、リサイクルを阻んでおり、また実際に反復使用を阻んでいるので、できるだけ少ない化石資源を使用してこれらポリマー材料を提供するという試みが増加しつつある。これは、こうしたポリマーフィルムの製造が、化石資源をベースとするポリマーをできるだけ少なく使用すべきであることを意味するが、こうしたポリマーフィルムの不可欠な品質要求に対して、特にそれらの機械的特性、剥離効果、バリア特性、および他の必要な物理的性質に対して、大きな影響を及ぼすべきではない。
【０００３】
ポリマーフィルムの製造においてポリマー材料を節約するために、先ず、この種類の多層ポリマーフィルムの全体の層の厚さを低減するということは自明であろう。しかしながら、通常の手法では、大体の場合、こうしたポリマーフィルムの機械的特性、例えば、引張応力、引裂抵抗、およびおそらく穿刺抵抗も、大幅な低減を引き起こすことがあり、これは、最終製品にするための更なる加工の際のポリマーフィルムの取り扱いが非常に難しくなるだけでなく、これにより得られた包装の耐久性にも悪い影響を与えることになる。したがって、材料を節約するためのこうした可能性は、考えられないリスクを生み出す。さらに、全体の層の厚さが２０μｍ以下しかないポリマーフィルムに対しては剥離コーティングを適用する間に困難が発生することもある。
【発明の概要】
【０００４】
そこで、本発明の目的は、剥離性を有するポリマーフィルムであって、ポリマーフィルム全体の厚さを２０μｍ未満と薄くしても、依然として、優れた剥離性を有するとともに、優れた機械的性質、特に問題のない取り扱いおよび更なる加工のための優れた機械的性質を有するポリマーフィルムを提供することである。
【０００５】
この目的は、少なくとも一軸に配向されているとともに、全体の厚さが１８μｍ以下、好ましくは１２μｍ以下、特に５μｍから１２μｍであり、少なくとも１つの表面に少なくとも部分的なエンボス加工がなされた、剥離性を有する多層ポリマーフィルムを提供することによって達成される。
【０００６】
本発明に係る多層ポリマーフィルムの少なくとも一軸の配向は、機械方向における配向比が、少なくとも１：２、好ましくは１：３から１：５であることが好ましい。
【０００７】
適切な場合、本発明に係るポリマーフィルムは、二軸に配向させることもでき、すなわち、１：２から１：３．５の範囲で、機械方向に対して横断する方向にも配向させることができる。二軸配向、即ち、機械方向における配向と横断方向における配向の両方を行う場合、これらの２つの方向の配向比は異なってもよく、機械方向における配向比は、横断方向における配向比よりも高くすることが好ましい。
【０００８】
本発明に係る多層ポリマーフィルムは、少なくとも３層が好ましく、少なくとも５層がより好ましい。他の好ましい実施形態において、本発明に係るポリマーフィルムは、７層から１１層であってもよい。
【０００９】
好ましくは、本発明に係る多層ポリマーフィルムは、以下のポリマー層である、
（ａ）表面層として、任意でシール可能である層（ａ）、または任意で剥離仕上げを備える層（ａ）と
（ｂ）任意の、付着促進剤層（ｂ）と、
（ｃ）任意の、バリア効果を有する層（ｃ）と、
（ｄ）任意の、付着促進剤層（ｄ）と、
（ｅ）表面層として、任意でシール可能である層（ｅ）と
で構成される層配列を含む。
【００１０】
好ましくは、本発明に係るポリマーフィルムの層は、ポリオレフィン、ポリアミド、ポリエステル、生分解性ポリマー、これらポリマーを構成する少なくとも２つのモノマーのコポリマー、およびこれらポリマーの少なくとも２つの混合物を含む群から選択される熱可塑性ポリマーから形成される。
【００１１】
好ましくは、本発明に係るポリマーフィルムの少なくとも５０ｗｔ％は、より好ましくは少なくとも７０ｗｔ％は、ポリオレフィン、オレフィンコポリマーまたはその混合物を含んでいる。なお、シクロ−オレフィンもしくはシクロ−オレフィンコポリマーまたはその混合物は除かれる。
【００１２】
好ましくは、本発明に係る多層フィルムの層（ａ）、層（ｅ）、及び任意の層（ｃ）は、同一であっても異なっていてもよく、２〜８個、好ましくは２〜３個の炭素原子を有するα，β−不飽和オレフィンのポリオレフィンまたはオレフィンコポリマーをベースとしており、これらは、好ましくは、ポリエチレン（ＰＥ）（特に、０．８６ｇ／ｃｍ３から０．９３ｇ／ｃｍ３の間の密度を有する低密度ポリエチレン（ＬＤＰＥ）、０．８６ｇ／ｃｍ３から０．９４ｇ／ｃｍ３の間の密度を有する直鎖状低密度ポリエチレン（ＬＬＤＰＥ）、なお、ＬＬＤＰＥには、２個を超える炭素原子を有する１種または複数のα−オレフィンがコモノマーとして含まれ、０．９２６ｇ／ｃｍ３から０．９４ｇ／ｃｍ３の間の密度を有する中密度ポリエチレン（ＭＤＰＥ）、０．９４ｇ／ｃｍ３から０．９７ｇ／ｃｍ３の間の密度を有する高密度ポリエチレン（ＨＤＰＥ）、エチレンと４個以上の炭素原子を有するα−オレフィンのコポリマー（ｍＰＥ））と、ポリプロピレン（ＰＰ）と、ポリイソブチレン（ＰＩ）と、ポリブチレン（ＰＢ）と、好ましくは１〜１０ｍｏｌ％のエチレンの、エチレン−プロピレンコポリマー（ＥＰＣ）とを含む群から選択される。特に好ましくは、少なくとも１種のＰＥと少なくとも１種のＰＰとの混合物、好ましくは、ＬＤＰＥ、ＭＤＰＥもしくはＬＬＤＰＥの混合物、またはＬＬＤＰＥおよび／もしくはＭＤＰＥおよび／もしくはＰＰの混合物が使用することができ、この場合、混合物におけるＭＤＰＥまたはＰＰの分量は、各場合において、混合物の総重量に基づいて５ｗｔ％から８０ｗｔ％である。
【００１３】
層（ａ）および層（ｅ）は、オレフィン／ビニルカルボン酸またはオレフィン／ビニルエステルのコポリマー、例えば、エチレン−アクリル酸（ＥＡＡ）のコポリマー、それらのエステル、例えば（ＥＭＡ）、エチレン−メタクリル酸（ＥＭＡＡ）のコポリマー、それらのエステル、例えば（ＥＭＭＡ）、好ましくは６０〜９９ｍｏｌ％のエチレンのエチレン−ビニルアセテート（ＥＶＡ）コポリマー、またはこれらポリマーの少なくとも２種の混合物からなることもできる。
【００１４】
さらなる実施形態によれば、表面層としての少なくとも層（ｅ）は、好ましくはポリエチレンテレフタレート（ＰＥＴ、ｃ−ＰＥＴ、ａ−ＰＥＴ）およびコポリマー（ｃｏＰＥＴ、ＰＢＴおよびｃｏＰＢＴなど）を含む群から選択される少なくとも１種のポリエステルまたは少なくとも１種のコポリエステルをベースとしてよい。「ＰＥＴ」は、エチレングリコールおよびテレフタル酸の重縮合によって調製されたポリエチレンテレフタレートを指す。非晶質ＰＥＴ（ａ−ＰＥＴ）および結晶性ＰＥＴ（ｃ−ＰＥＴ）を使用することも可能である。「ｃｏＰＥＴ」は、例えば分岐または芳香族ジオールなどの他のモノマーをさらに含めたエチレングリコールおよびテレフタル酸のコポリエステルを指す。「ｃｏＰＢＴ」はポリブチレンテレフタレートを指す。好ましくは、使用されるポリエステルまたはコポリエステルは、好ましくは０．１ｄｌ／ｇから２．０ｄｌ／ｇ、より好ましくは０．３ｄｌ／ｇから１．５ｄｌ／ｇ、さらに特に０．６ｄｌ／ｇから１．０ｄｌ／ｇの固有粘度を有し、固有粘度を決定するための方法は当業者に知られている。適切なＰＥＴおよびＰＢＴの包括的な記載は、Ｋｕｎｓｔｓｔｏｆｆｈａｎｄｂｕｃｈ  Ｖｏｌｕｍｅ  ３／１  −  ｔｅｃｈｎｉｓｃｈｅ  Ｔｈｅｒｍｏｐｌａｓｔｅ：  Ｐｏｌｙｃａｒｂｏｎａｔｅ，  Ｐｏｌｙａｃｅｔａｌｅ，  Ｐｏｌｙｅｓｔｅｒ，  Ｃｅｌｌｕｌｏｓｅｅｓｔｅｒ；  Ｃａｒｌ  Ｈａｎｓｅｒ  Ｖｅｒｌａｇ，  １９９２に開示されており、これの内容はここに引用することで本明細書の一部をなすものとする。
【００１５】
さらなる実施形態において、少なくとも層（ｅ）は、少なくとも１種の生分解性ポリマーをベースとしてよい。適切な生分解性熱可塑性ポリマーは、乳酸ホモポリマーおよびコポリマー、好ましくはポリラクチド、より好ましくはＤＬ−ラクチド、Ｌ−ラクチドおよびＤ−ラクチドポリマー、ポリヒドロキシアルカノエート、セルロース、セルロース誘導体、熱可塑性デンプン、ポリエステル、好ましくはポリカプロラクトン、ポリエーテル、少なくとも部分加水分解ポリ酢酸ビニル、エチレン−ビニルアルコールコポリマー、ならびに記述されているポリマーの少なくとも２種のモノマーのコポリマーを含む群から選択される少なくとも１種の生分解性ポリマーである。
【００１６】
好ましい一実施形態において、本発明に係る多層フィルムは、バリア効果を有する少なくとも１つの層（ｃ）を有する。当業者には、特にガスのロスもしくは芳香のロス、低分子量の構成成分の移動に対して、ならびに／または味の喪失（impaired taste）もしくは臭いの喪失（impaired odor）に対して、または水分に対して、ならびに／または油脂に対して、バリア効果を提供する適切なポリマーが知られている。
【００１７】
ガスに対して、好ましくはＯ２、Ｈ２Ｏ蒸気、もしくは芳香の損失に対して、低分子量の構成成分の移動に対して、および／または味の喪失もしくは臭いの喪失に対してバリア効果を有する層（ｃ）は、エチレン−ビニルアルコールコポリマー、ポリビニルアルコール、ポリ塩化ビニリデン、塩化ビニリデンコポリマー、ポリエーテル−ポリアミドブロックコポリマー、およびこれらポリマーとエチレン−ビニルアセテートコポリマーとの混合物を含む群から選択される少なくとも１種の熱可塑性ポリマーをベースとする。好ましい塩化ビニリデンコポリマーは、８０％以上の塩化ビニリデン単位を有する。エチレン−ビニルアルコールコポリマーが特に好ましい。
【００１８】
別の好ましい実施形態によれば、水分ならびに／または油脂に対するバリア効果は、好ましくは、熱可塑性の脂肪族または（部分的）芳香族ポリアミドもしくはコポリアミドまたはその混合物をベースとする層（ｃ）を提供することによって達成される。
【００１９】
少なくとも１つの層（ｃ）を生成する目的のため、ポリアミド（ＰＡ）またはコポリアミド（ｃｏＰＡ）として、好ましくは１６０℃から２４０℃、より好ましくは１７０℃から２２０℃の範囲における融点を有する好ましくは脂肪族または（部分的）芳香族ポリアミドを使用することができる。好ましくは、少なくとも１種のポリアミドもしくはコポリアミドがＰＡ  ６、ＰＡ  １２、ＰＡ  ６，６、ＰＡ  ６，１２、ＰＡ  ６／６，６、ＰＡ  ６，６／６を含む群から選択される脂肪族ポリアミド、または部分的芳香族ポリアミド、例えばＰＡ６ＴおよびＰＡ６Ｉである。優先的に、イソホロンジアミン単位を有するポリアミドを使用することも可能である。ポリアミドおよびコポリアミドの包括的記載は、Ｋｕｎｓｔｓｔｏｆｆ−Ｈａｎｄｂｕｃｈ  Ｖｏｌｕｍｅ  ＶＩ，  Ｐｏｌｙａｍｉｄｅ，  Ｃａｒｌ  Ｈａｎｓｅｒ  Ｖｅｒｌａｇ  Ｍｕｎｉｃｈ，  １９６６；  ａｎｄ  Ｍｅｌｖｉｎ  Ｉ．Ｋｏｈａｎ，  Ｎｙｌｏｎ  Ｐｌａｓｔｉｃｓ  Ｈａｎｄｂｏｏｋ，  Ｃａｒｌ  Ｈａｎｓｅｒ  Ｖｅｒｌａｇ  Ｍｕｎｉｃｈ，  １９９５に見出され、この内容はここに引用することで本明細書の一部をなすものとする。
【００２０】
上述した通り、層（ｃ）を生成するのに特に有用なのは、イソホロンジアミン単位を有する熱可塑性の脂肪族、部分的芳香族および芳香族のホモポリアミドまたはコポリアミドを含む群から選択されるホモポリアミドおよび／またはコポリアミドである。イソホロンジアミン単位を有するこれらのホモポリアミドまたはコポリアミドは、ヘキサメチレンジアミンなど２〜１０個の炭素原子を有する他の脂肪族および／もしくは脂環式ジアミン、ならびに／またはｐ−フェニレンジアミンなど６〜１０個の炭素原子を有する芳香族ジアミンから、ならびに例えばアジピン酸、テレフタル酸またはイソフタル酸など６〜１４個の炭素原子を有する脂肪族または芳香族のジカルボン酸から誘導される更なる単位を有することができる。さらに、イソホロンジアミン単位を有するホモポリアミドまたはコポリアミドは、例えばε−カプロラクタムなどの４〜１０個の炭素原子を有するラクタムから調製することができる。ホモポリアミドおよび／またはコポリアミドの調製のため、少なくとも１種のジアミン構成成分としてのイソホロンジアミンの使用は、イソホロンジアミン単位を有する層（ｃ）を形成するのに適当なホモポリアミドおよび／またはコポリアミドを提供するために好ましい。本発明によれば、イソホロンジアミン単位を有するホモポリアミドおよび／またはコポリアミドが好ましく、ε−カプロラクタム、イソホロンジアミンおよび芳香族ジカルボン酸、好ましくはイソフタル酸から誘導されるコポリアミドが殊に好ましい。
【００２１】
好ましい一実施形態において、層（ｃ）のために使用されるポリアミド構成成分におけるイソホロンジアミン単位およびイソフタル酸単位の分量は、ポリアミド構成成分の総重量に基づいて、少なくとも１ｗｔ％から最大１０ｗｔ％まで、殊に好ましくは２ｗｔ％から６ｗｔ％である。
【００２２】
層（ｅ）の生成について前にリストされている熱可塑性ポリエステルは、層（ｃ）を生成するために使用することもできる。
【００２３】
バリア層としての層（ｃ）の添加および適切なポリマーの適切な選択で、２３℃および５０％ｒｈで多くとも１０．００ｃｍ３／（ｍ２・ｄ・ｂａｒ）になる、ＤＩＮ  ５３３８０−３に従った有意に低減された酸素透過性を有する発明多層ポリマーフィルムを提供することが可能である。本発明に係る多層ポリマーフィルムの酸素透過性は、多くとも８ｃｍ３／（ｍ２・ｄ・ｂａｒ）、好ましくは多くとも７ｃｍ３／（ｍ２・ｄ・ｂａｒ）または６ｃｍ３／（ｍ２・ｄ・ｂａｒ）、より好ましくは多くとも５ｃｍ３／（ｍ２・ｄ・ｂａｒ）、４ｃｍ３／（ｍ２・ｄ・ｂａｒ）または３ｃｍ３／（ｍ２・ｄ・ｂａｒ）、いっそう好ましくは多くとも２ｃｍ３／（ｍ２・ｄ・ｂａｒ）、１ｃｍ３／（ｍ２・ｄ・ｂａｒ）または０．５ｃｍ３／（ｍ２・ｄ・ｂａｒ）、最も好ましくは多くとも０．４ｃｍ３／（ｍ２・ｄ・ｂａｒ）、０．３ｃｍ３／（ｍ２・ｄ・ｂａｒ）または０．２ｃｍ３／（ｍ２・ｄ・ｂａｒ）、および最も特に多くとも０．１、０．０９ｃｍ３／（ｍ２・ｄ・ｂａｒ）または０．０８ｃｍ３／（ｍ２・ｄ・ｂａｒ）（各場合において、２３℃でおよび５０％ｒｈ）までも低減することができる。
【００２４】
バリア層としての層（ｃ）の添加で、および適切なポリマーの適切な選択で、本発明に係る多層ポリマーフィルムの水蒸気透過性を低減することが可能であり、多くとも、該値は酸素透過性について前に記述されている値に等しく、水蒸気透過性は、ＤＩＮ  ＩＳＯ  ５３  １２２に準拠して決定される。
【００２５】
層（ｃ）がバリア層として機能する限り、それは、好ましくは付着促進剤層（ｂ）および（ｄ）によって隣接する層に接合される。
【００２６】
付着促進剤ポリマーとして使用することができる適切な熱可塑性ポリマーは、当業者に知られている。付着促進剤層（ｂ）および（ｄ）は、同一または異なって、好ましくはカルボキシル基修飾または環状無水物基修飾ポリエチレン、ポリプロピレン、さらに特にマレイン酸無水物修飾ポリエチレン、ポリプロピレン、およびエチレン−ビニルアセテートコポリマーを含む群から好ましくは選択される、好ましくは修飾されたポリオレフィンおよび／またはオレフィンのコポリマーを好ましくはベースとする。好ましいのは、マレイン酸無水物修飾ＰＥの、ＣＯＯＨ基修飾ＰＥのポリマー、エチレン−ビニルアセテートのカルボキシル基修飾コポリマー、エチレン（メタ）アクリレートコポリマー、無水物修飾エチレン−ビニルアセテートコポリマー、および前に記述されているポリマーの少なくとも２種を含むポリマーブレンドである。マレイン酸無水物で修飾されたコポリマーが特に好ましい。
【００２７】
さらに特に好ましい実施形態において、本発明に係る多層ポリマーフィルムは１つの層（ｃ）を含み、且つ以下の
（ａ）任意で熱シール可能であり、任意で多層の層（ａ）であって、好ましくは少なくとも１種の熱可塑性オレフィンホモポリマーもしくはコポリマーまたはその混合物をベースとし、任意でおそらく、その表面上に剥離コーティングを有する層（ａ）と、
（ｂ）付着促進剤層（ｂ）と、
（ｃ）好ましくは少なくとも１種のホモポリアミドおよび／またはコポリアミドをベースとする層（ｃ）と、
（ｂ）任意の、さらなる付着促進剤層（ｂ）、
（ｃ）好ましくは少なくとも１種のホモポリアミドおよび／もしくはコポリアミド、またはエチレン−ビニルアルコールコポリマーをベースとするさらなる層（ｃ）と、
（ｄ）さらなる付着促進剤層（ｄ）と、
（ｅ）少なくとも１種の熱可塑性オレフィンホモポリマーもしくはコポリマーまたはその混合物をベースとする、任意で熱シール可能である表面層（ｅ）と
の層配列を含む。
【００２８】
層（ｃ）は、同一または異なって、前に記載されている通りのホモポリマー、コポリマー、またはポリマーの混合物に、より好ましくはポリアミドまたはエチレン−ビニルアルコールコポリマーをベースとする。これは、他の層についても当てはまる。
【００２９】
本発明に係る多層ポリマーフィルムの層は、各々、抗酸化剤、抗ブロッキング剤、防曇剤、帯電防止剤、活性抗菌成分、光安定剤、紫外線吸収体、ＵＶフィルター、染料、着色顔料、安定剤、好ましくは熱安定剤、プロセス安定剤、好ましくは少なくとも１種の立体的ヒンダードアミン（ＨＡＬＳ）をベースとするＵＶおよび／または光安定剤、プロセス助剤、難燃剤、核形成剤、結晶化剤、好ましくは結晶種形成剤、潤滑剤、光学的光沢剤、可塑剤、シラン、スペーサー、充填剤、例えばＣａＣＯ３、シリケート、剥離添加剤、シール添加剤、ワックス、湿潤剤、表面活性化合物、好ましくは界面活性剤、ならびに分散剤を含む群から選択される同じまたは異なる添加剤を有することができる。
【００３０】
本発明に係るポリマーフィルムの層は、各場合において個々の層の総重量に基づいて、前に記述されている添加剤の少なくとも１種を少なくとも０．０１〜３０ｗｔ％、好ましくは少なくとも０．１〜２０ｗｔ％を含有することができる。
【００３１】
本発明に係るポリマーフィルムは、少なくとも一軸配向されているだけでなく、エンボス加工もされている。その結果として、本発明に係るポリマーフィルムの少なくとも１つの表面層、好ましくは層（ａ）は、少なくとも表面層の１つの特定部分に、より好ましくは、層、好ましくは表面層（ａ）の全表面にエンボス構造を有する。
【００３２】
本発明に係る剥離フィルムのエンボス構造は、好ましくは、反復して規則的または不規則的に配置される一つのパターンをベースとする。エンボス構造は、例えば連続した溝構造などの一つの連続したエンボス構造であってもよく、または２つ以上の好ましくは反復する個々のエンボス構造でもよいし、規則的に反復するが本質的にランダムなエンボス構造であってよく、いずれの場合においても使用するエンボスロールに対応する。
【００３３】
一実施形態によれば、各エンボス構造は、好ましくは反復する個々のエンボス構造の多重性に基づくことができる。これらのそれぞれの個々のエンボス構造は、好ましくは、複数のエンボス溝部（embossed grooves）を持つ構造であってよく、この構造は、例えば尾根などの多かれ少なかれ際立った複数のエンボス隆起部（embossed elevations）を有し、このエンボス隆起部によって、フィルムのエンボス高さは、エンボス加工前の配向フィルムの厚さとエンボス加工による隆起分の合計として定義され、ＤＩＮ  ５３３７０  ２００６に準拠して測定される。好ましくは反復する個々のエンボス構造の隆起部のそれぞれの幾何形状に従って、平面的には、例えば、好ましくは曲がりくねった、鋸歯、六角形、ダイヤモンド形状、菱形、平行四辺形、ハニカム形状、円形、ドット形状、星形状、ロープ形状、網状、多角形、好ましくは三角形、正方形、より好ましくは長方形および四角形、五角形、六角形、七角形および八角形、ワイヤー形状、楕円形、長円形ならびに格子の形状設計パターンなど、それぞれ異なる、好ましくは反復する個々のエンボス構造の多重性を示すことができ、少なくとも２つのパターンを互いに重ね合わせることも可能である。エンボス隆起部は、各々好ましくは、最大１センチメートルまでの長さを有することができ、０．００１ｍｍから１０ｍｍの長さが特に好ましい。窪み部（indentation）を持つエンボス構造の総長のプロポーションにおける隆起部の割合は、好ましくは７５％以下、より好ましくは５％から６０％、更に好ましくは１０％から５０％であってよい。隆起部は、好ましくは、均一の又は互い違いの反復距離で配置される。個々のエンボス構造の隆起部は、好ましくは、湾曲形状、すなわち、凸状または凹状の構造を有してもよい。
【００３４】
さらに好ましい実施形態において、エンボス構造は、エンボス窪み部とエンボス隆起部の反復単位がランダムに配置されたものである。エンボス構造のエンボス隆起部は、本発明に係るポリマーフィルムのエンボス加工された全面積に対して、好ましくは７５％以下、より好ましくは５０％以下を占めてもよい。
【００３５】
本発明に係るポリマーフィルムの任意に均一なエンボス隆起部におけるエンボス加工による隆起分は、ＤＩＮ  ５３３７０  ２００６に準拠して測定すると、好ましくは５μｍ以上である。
【００３６】
本発明に係るポリマーフィルム上のエンボス構造のエンボス隆起部は、表面の機械走査によってＤＩＮ  ５３３７０  ２００６に準拠して決定される。この手順において、エンボス隆起部は、試料のウェブ幅上で一列になって均一に分布された１０以上の位置で測定され、そのために走査装置がポリマーフィルムのエンボス構造を圧縮しないことを確実にすることが必要であり、対応する配向された非エンボスポリマーフィルムの厚さが減算される平均が形成される。
【００３７】
さらに好ましい実施形態において、本発明に係る多層ポリマーフィルムは、非対称エンボス構造、即ち、フィルム厚全体にわたって一貫して存在するとともに、エンボス加工を持つフィルムの上面および底面の両方を提供するエンボス構造を有し、これらの面がもはや平面でないが、しかしながら、エンボス加工の程度がフィルムの２つの側で異なることを意味する。本発明によれば、フィルムの上面は、エンボスツールが作用するまたは作用してきたそのフィルム側として同定される。したがって、フィルムの反対（底）面は、より弱いエンボス加工（ネガ形態）を有し得る。
【００３８】
本発明に係る多層ポリマーフィルムのエンボス加工によって、剥離効果が達成されるだけでなく、驚くべきことに、配向されたエンボスフィルムの収縮性も、配向されているがエンボスされていない対応するフィルムとの関連で５０％超低減される。本発明に係る配向エンボスフィルムは、さらに、優れた引張強度、良好から非常に良好な引裂挙動、および優れた穿刺抵抗を呈する。
【００３９】
その剥離効果を改善するために、本発明に係る多層ポリマーフィルムは、その表面層の１つの上に剥離コーティングを備えてもよい。剥離コーティングは、好ましくは硬化ポリシロキサンコーティングをベースとするものであり、配向前もしくは配向後でも又は配向およびエンボス加工の後でも、本発明に係る多層ポリマーフィルムに適用することができる。剥離効果を発生させるエンボス加工および剥離コーティングは、実質的にフィルムの表面全体に存在するようにするが、好ましくは機械方向に走る少なくとも１つのストリップ（strip）を除いてもよいし、または表面領域の一部を除いてもよいし、特に繰り返し精度の高い横断ストリップ（repeat-accurate transverse strips）の形態の場合を除くのが好ましい。
【００４０】
「ポリシロキサン」という用語は、本発明の意味において、ポリマー鎖がケイ素原子および酸素原子で交互に構成される化合物を指す。ポリシロキサンは、各場合において互いに独立して２つの有機基Ｒによって二置換されているｎ回反復するシロキサン単位（−［Ｓｉ（Ｒ２）−Ｏ］−）ｎ（式中、Ｒは、好ましくは各場合においてＲ１またはＯＲ１であり、Ｒ１は各場合においてアルキル基またはアリール基である）をベースとする。硬化ポリシロキサンコーティングは、好ましくは、反復するジアルキルシロキサン単位、または反復するアルキルアリールシロキサン単位をベースとする。個々のシロキサン単位が有するＳｉ−Ｏ結合の数に依存して、各場合において四価のケイ素原子に基づき、これらの単位は、１つのＳｉ−Ｏ結合を有する末端単官能性シロキサン（Ｍ）；２個のＳｉ−Ｏ結合を有する二官能性シロキサン（Ｄ）；３個のＳｉ−Ｏ結合を有する三官能性シロキサン（Ｔ）；および４個のＳｉ−Ｏ結合を有する四官能性シロキサン（Ｑ）として区別することができる。本発明のポリシロキサンコーティングは、好ましくは、（Ｄ）、（Ｔ）および／または（Ｑ）の単位によって連結されることで二次元または三次元のネットワークを形成する架橋された環式または連結構造、より好ましくは架橋連結構造を有する。ポリシロキサン鎖における反復するシロキサン単位［Ｓｉ（Ｒ２）−Ｏ］−）ｎの数ｎは、ポリシロキサンの重合度と呼ばれる。
【００４１】
本発明に係るポリマーフィルムの硬化ポリシロキサンコーティングは、好ましくは、付加架橋ポリシロキサン、好ましくは金属触媒作用で付加架橋されているもの、縮合架橋ポリシロキサン、ラジカル架橋ポリシロキサン、および／またはカチオン架橋ポリシロキサン包含する群から選択される少なくとも１種の硬化ポリシロキサン、即ち、架橋ポリシロキサンをベースとする。
【００４２】
より好ましくは、ポリシロキサンコーティングは、熱硬化によっておよび／またはＵＶ放射への曝露で硬化された少なくとも１種の硬化ポリシロキサンをベースとする。ポリシロキサンコーティングは、好ましくは、各場合において硬化されたポリジアルキルシロキサン、好ましくはポリジメチルシロキサン、およびポリアルキルアリールシロキサン、好ましくはポリメチルフェニルシロキサンを包含する群から選択される少なくとも１種の硬化ポリシロキサンをベースとする。熱硬化ポリシロキサンは、少なくとも１個の炭素二重結合を含有する化合物を用いる、シラン官能基を含有するポリシロキサンの熱ヒドロシリル化によって得ることができる。ＵＶ硬化は、好ましくは、本発明に係るフィルムの配向後に行われ、一方、熱硬化は、好ましくは、配向およびエンボスした後に実施される。
【００４３】
本発明に係るポリマーフィルムは、原則として、例えば、押出しまたは共押出しによるなど、任意の公知製造方法によって製造することができる。
【００４４】
ここで、本発明に係るポリマーフィルムの個々の層および全ての層の両方は、押出しによって、さらに特にブローフィルム押出しおよび／もしくはフラットフィルム押出し（鋳造押出し）、または好ましくは共押出し、さらに特にブローフィルム共押出しおよび／もしくはフラットフィルム共押出し（鋳造共押出し）によって形成することができ、後者が好ましい。添加剤を層（ａ）またはさらなる層に添加する場合において、これらの添加剤は、ポリマー構成成分または当該の層の構成成分と、適切な場合にマスターバッチの形態でブレンドされることによって加工に用いられることが、ここで留意されるべきである。このブレンドは、ペレット／粉末形態またはペレット／ペレット形態で乾燥で行うことができる。しかしながら、添加剤は、溶融ポリマー構成成分または当該の層の構成成分に、好ましくは当該の層の押出しのために使用される押出機において計量添加によって添加されることも可能である。
【００４５】
自体公知の共押出しプロセスの後、本発明のフィルムの個々の層に対応する溶融物は円形ダイまたはフラットダイから同時におよび一緒に共押出しされ、結果として得られたフィルムは１個または複数のロール上で固化のために取り外され、配向フィルムはヒートセットされる。
【００４６】
二軸配向（延伸）は、順次にまたは同時に実施することができる。順次配向は一般に引き続いて実施され、連続二軸配向が優先され、ここで配向は、最初に縦方向に（機械方向に）および横断的に（機械方向に垂直）行われる。後続の一軸配向または二軸配向とともにフラットフィルム押出しによるフィルム製造の場合において、個々の層のポリマーおよび／またはポリマー混合物は、押出機において圧縮され、液化されて、添加された任意の添加剤がポリマー中またはポリマー混合物中にすでに存在することが可能である。次いで、溶融物はフラットダイ（スロットダイ）から同時に加圧され、押し出された多層フィルムは、１個または複数の取り外しロール上にて１０℃から１００℃、好ましくは１０℃から５０℃の温度で取り外され、冷却し、固化する。
【００４７】
次いで、本発明に係る多層ポリマーフィルムは、押出しの方向に対して縦方向だけまたは縦方向および横断の両方のいずれかで配向され、分子鎖の配向に至る。縦方向の配向は、好ましくは、７０℃から１３０℃、好ましくは８０℃から１１０℃の温度で、便宜上、異なる速度で標的延伸比に則して走る２個のロールを用いて実施され、可能な追加の横断配向は、好ましくは、１２０℃から１８０℃の温度で、対応するテンターフレームの手段によって実施される。これらの手順において、所望の横断延伸比が設定され得る。本発明によれば、機械方向だけの配向が好ましい。
【００４８】
フィルムの配向の後に、好ましくは、フィルムのヒートセット（熱処理）が続き、ここでフィルムは、約０．１秒から１０秒の間１００℃から１６０℃の温度で保持される。引き続いて、中間貯蔵後に適切な場合、フィルムは、存在する任意の剥離コーティングで仕上げ、引き続いてエンボスすることができるか、またはエンボスした後で、存在する任意の剥離コーティングで仕上げることができる。別の可能性は、押し出された多層ポリマーフィルムが、配向の前でも、存在する任意の剥離コーティングを提供されることである。
【００４９】
単側エンボス構造だけまたは全連続エンボス構造を持つ本発明のポリマーフィルムのエンボスは、インラインまたはオフラインで格子パターンを適用するシステムを含む構造化カレンダーまたはエンボスカレンダーを使用するエンボスプロセスに従って達成することができる。このカレンダーは、好ましくは、別のロールの上に１つのロールが垂直に定義距離で配置されている二重反転ロールを有し、非対称のエンボス構造が提供されるべき剥離フィルムはロールに供給され、形成するロールニップを通過させられ、ニップ幅は可変的に調整可能である。ここで格子ロール機構は、比較的に硬質な表面を有する第１のロール、より好ましくは鋼ロール、および比較的に硬質でない表面を有する第２のロールを含み、好ましくは弾性材料で、より好ましくはゴムまたはエボナイトで形成される。
【００５０】
２つのロールの硬い方は、ネガ形態で、ポリマーフィルム（エンボスロール）にエンボスされるべきパターンを運ぶ。このロールの反対側の第２のロールは、好ましくは、逆圧ロールまたは加圧ロールとして働き、構造化パターンまたはエンボスパターンが提供されるポリマーフィルムを第１のエンボスロールに対して加圧する。ポリマーフィルムは、好ましくは昇温でエンボスされ、そのため、オフラインエンボスの場合において、ポリマーフィルムは最初に加熱ローラー機構を通過し、任意選択によりその後、赤外光を照射され、この後、上に記載されているエンボス作業が適切に行われる。エンボスされた後、ポリマーフィルムは、冷却するための冷却ロール機構を通過することができる。エンボスされるべき構造のネガ形態は、当業者に通例のおよび知られている方法に従って製造され、構造および材料に依存して、特定の方法が特に有利であり得る。根本的に、エンボスロール上の構造は、連続構造を有することができる、または他に、中断された構造（個々のエンボス構造の配列）として形成することができるのいずれかであり、両方構造の組合せも可能である。エンボスロール上のそれぞれの構造は、ポリマーフィルムの意図される（非対称）構造に依存して、非常に広いさまざまな幾何学形態のいずれかを有することができる。
【００５１】
本発明のさらなる目的は、好ましくは任意の種類の接着物品のための、より好ましくは任意の種類の自己接着性物品のための、取り外し可能な（removable）剥離フィルムまたは保護フィルムとしての本発明に係るポリマーフィルムの使用である。
【００５２】
殊に建設産業における任意の種類の自己接着ラベルまたは接着テープのための着脱可能な包装フィルムおよび／または保護フィルムとしての本発明に係るポリマーフィルムの使用は、本発明のさらなる主題である。
【００５３】
これは、衛生用品、好ましくは個々にパッケージされた、任意選択により折り畳まれた、自己接着性のパンティライナー、生理用ナプキンまたは失禁用品のための、取り外し可能な可撓包装フィルムおよび／または保護フィルムとしての本発明に係るポリマーフィルムの使用にも当てはまる。
【００５４】
本発明の取り外し可能な可撓包装材料は、好ましくは、それが、殊に個々に包装される衛生用品のための、処分することができるとともにほとんど雑音（noise）なく開口することができる包装を製造するために使用することができるという利点を有する。この文脈において生じされる雑音は、同等の連続音レベルＬｅｑ［ｄｂ］として測定される場合、６０［ｄｂ］以下である。
【００５５】
同等の連続音レベルの決定のため、ＤＩＮ  Ａ５サイズにおけるフィルム試料は、留め具の手段によって各長い側で中心におよび水平に固定される。留め具の１つは不動であり、一方、他の器具は、フィルム試料の継続的圧縮および延伸によって雑音を発生させるために、偏心経路上を移動することができる。測定中の偏心駆動の速度は３６分−１である。雑音放出パラメータとして、同等の連続音レベルＬｅｑ［ｄｂ］は、ＤＩＮ  Ａ５フィルム試料の広い側の中央から３０ｃｍの距離から３０秒の持続期間の間、フィルム試料の継続的圧縮および延伸中に雑音を記録する録音装置の手段によって決定される。フィルム試料は、延伸および圧縮中に損傷させてはならない。使用される測定装置は、Ｂｒｕｅｌ＆Ｋｊａｅｒからの測定装置、２２５０−Ｌである。
【００５６】
本発明のさらなる目的は、その上、個々に包装される接着物品、好ましくは単回使用のための自己接着性物品のための発明ポリマーフィルムで構成される可撓性包装材料である。
【００５７】
その上、本発明のさらなる目的は、取り外し可能な剥離フィルムまたは保護フィルムとして本発明に係るポリマーフィルムを備える生理用品または衛生用品である。
【００５８】
本発明の別の主題は、さらに、個々に包装される自己接着性の衛生用品または失禁用品のための発明ポリマーフィルムで構成されている可撓性包装材料である。
【００５９】
収縮率を測定するための方法
収縮率はＤＩＮ  ５５４３／４に準拠して測定する。したがって、各場合において、１００ｍｍ×１００ｍｍの１０個の試料を測定し、これらは走行方向がマークされており、すなわち機械方向にまたは機械方向を横断する方向がわかり、各場合において９０℃の高沸油の浴中に３分間にわたり放置し、そして、ＭＤおよびＣＤにおけるそれぞれの長さの変化の平均値を、１０個の試料の測定からそれぞれ平均して求める。各変化は、％収縮率として報告する。
【００６０】
以下の実施例および比較例は、本発明を例示するものであり、本発明を限定するように解釈されるべきでない。
【００６１】
Ｉ．使用される原料の化学的特徴
【表１】
2017512679.tif 000002
【００６２】
ＩＩ．発明のポリマーフィルム（Ｂ１／Ｂ２）および比較試験に従ったポリマーフィルム（Ｖ１／Ｖ２）の製造
表ＩＩに報告されている組成を有する多層ポリマーフィルムの各々を、初めは４０μｍの総層厚で、ブローフィルム共押出しライン上で共押出しによって製造した。フィルム泡が崩壊した後、それをロール配向ユニットに供給し、縦方向に１：４の比で配向して、結果として得られた総フィルム厚は１０μｍであった。本発明のポリマーフィルムＢ１およびＢ２に、配向に続いて、エンボスカレンダー上で約５μｍのマイクロエンボス加工（エンボス加工による隆起分）を与え、本発明のポリマーフィルムおよび比較ポリマーフィルムについて、以下の表ＩＶに示すように物性および収縮特性を確認し、報告した。
【００６３】
ＩＩＩ．ポリマーフィルムの構築
以下の％数字の全ては、各場合において重量％である。
【００６４】
ＩＩＩ．１  実施例Ｂ１／比較例Ｖ１
（３層、総層厚１０μｍ）
【表２】
2017512679.tif 000003
【００６５】
ＩＩＩ．２  実施例Ｂ２／比較例Ｖ２
（５層、総層厚１０μｍ）
【表３】
2017512679.tif 000004
【００６６】
【表４】
2017512679.tif 000005
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
剥離効果を有する多層ポリマーフィルムであって、この多層ポリマーフィルムは、少なくとも１：２の配向比で機械方向に少なくとも一軸に配向されており、且つポリオレフィンを５０ｗｔ％以上の範囲で含み、全体の厚さが１８μｍ以下、好ましくは１２μｍ以下であり、エンボス加工が少なくとも部分的になされた少なくとも一つの表面を有し、前記少なくとも部分的なエンボス加工による隆起分が、ＤＩＮ  ５３３７０  ２００６に準拠して測定して、５μｍ以上であるポリマーフィルム。
【請求項２】
前記機械方向における配向比が、少なくとも１：５であることを特徴とする請求項１に記載のポリマーフィルム。
【請求項３】
前記ポリマーフィルムの剥離効果が、前記少なくとも１つの表面になされた少なくとも部分的なエンボス加工に基づくものであることを特徴とする請求項１または２に記載のポリマーフィルム。
【請求項４】
前記ポリマーフィルムが、剥離コーティング、好ましくは硬化ポリシロキサンで構成される剥離コーティングを、少なくとも１つの表面上に備えることを特徴とする請求項１から３のいずれか１項に記載のポリマーフィルム。
【請求項５】
前記ポリマーフィルムの収縮率が、非エンボスであることを除いて対応する配向ポリマーフィルムの収縮率と比較して、少なくとも５０％低いことを特徴とする請求項１から４のいずれか１項に記載のポリマーフィルム。
【請求項６】
剥離効果を発生させる前記エンボス加工および／または剥離コーティングが、実質的に表面の全体領域にわたって存在し、好ましくは少なくとも機械方向に走行するストリップを除いてもよく、又は前記表面の部分的な領域にわたって存在し、好ましくはウェブ形態の前記ポリマーフィルムの繰り返し精度の高い横断ストリップにわたって存在することを特徴とする請求項１から５のいずれか１項に記載のポリマーフィルム。
【請求項７】
前記ポリマーフィルムは、ポリオレフィン、好ましくはＣ２−Ｃ８のオレフィンポリマー、より好ましくはＣ２−Ｃ３のオレフィンポリマー、それらの混合物、またはそれらのコポリマーを少なくとも７０ｗｔ％の範囲で含むことを特徴とする請求項１から６のいずれか１項に記載のポリマーフィルム。
【請求項８】
前記ポリエチレンが、ＬＤＰＥ、ＭＤＰＥ、ＬＬＤＰＥ、またはこれらＰＥのうちの少なくとも２種の混合物であることを特徴とする請求項１から７のいずれか１項に記載のポリマーフィルム。
【請求項９】
前記ポリマーフィルムの少なくとも１つの層が、少なくとも１種のＰＥと１種のＰＰとの混合物、好ましくはＬＬＤＰＥおよび／またはＭＤＰＥおよび／またはＰＰの混合物をベースとすることを特徴とする請求項１から８のいずれか１項に記載のポリマーフィルム。
【請求項１０】
前記フィルムが、障壁層を有し、好ましくはガスに対する、より好ましくはＯ２、Ｈ２Ｏ蒸気および／もしくは芳香ガス（gaseous flavor）に対する、低分子質量有機化合物の移動および／もしくは味もしくは臭いの減少に対する、ならびに／または水分および／もしくは脂肪および／もしくは油に対する少なくとも１つの障壁層を有することを特徴とする請求項１から９のいずれか１項に記載のポリマーフィルム。
【請求項１１】
前記障壁層が、エチレン／ビニルアルコールコポリマー、ポリビニルアルコール、ポリアミド、ポリエステルおよび／またはポリエーテル−ポリアミドブロックコポリマーで構成されていることを特徴とする請求項１０に記載のポリマーフィルム。
【請求項１２】
剥離フィルムまたは保護フィルムとしての、請求項１から１１のいずれか１項に記載のポリマーフィルムの使用。
【請求項１３】
好ましくは任意の種類の自己接着性物品のための、好ましくは自己接着性のラベル、衛生用品、好ましくは個々に包装される自己接着性のおりものシート、生理用ナプキンまたは失禁用品のための、取り外し可能な包装フィルムおよび／または保護フィルムとしての請求項１から１１のいずれか１項に記載のポリマーフィルムの使用。
【請求項１４】
好ましくはロール形態の、任意の種類の接着テープのための、支持体層としての請求項１から１１のいずれか１項に記載のポリマーフィルムの使用。
【請求項１５】
個々に包装される衛生用品または失禁用品のための、低雑音の、任意で取り外し可能な、包装材料としての請求項１から１１のいずれか１項に記載のポリマーフィルムの使用。
【請求項１６】
請求項１から１１のいずれか１項に記載のポリマーフィルムで構成されている、好ましくは個々に包装される接着物品のための、好ましくは単回使用用の自己接着性物品のための、可撓性包装材料。
【請求項１７】
請求項１から１１のいずれか１項に記載のポリマーフィルムで構成されている、個々に包装される自己接着性の衛生用品または失禁用品のための可撓性包装材料。
【国際調査報告】
2017512679.tif 000006
2017512679.tif 000007
2017512679.tif 000008
2017512679.tif 000009